(57)【特許請求の範囲】
【請求項１】
質量％で、Ｃ：０．９５〜１．１０％、Ｓｉ：０．１５〜０．３５％、Ｍｎ：０．３０〜０．５０％、Ｃｒ：１．３０〜１．６０％、Ａｌ：０．０１〜０．０３％、Ｐ：０．０２５％以下、Ｓ：０．００６％以下、Ｏ：０．００１２％以下、Ｎ：０．００２８〜０．００６２％、残部Ｆｅ及び不可避的不純物を有し、且つ長径が３０μｍ以上であってＣａＯ・Ａｌ２Ｏ３又はＡｌ２Ｏ３が主体である介在物を含む鋼材において、
前記介在物に関し、真円度が１．０〜１．４未満である介在物の個数が３５個／ｋｇ以下であり、且つ、真円度が１．４以上である介在物の個数が９０個／ｋｇ以下となっていることを特徴とする転動疲労寿命の優れた鋼材。
【発明の詳細な説明】
【技術分野】
【０００１】
本発明は、例えば、ベアリングなどの機械部品等に用いられる転動疲労寿命の優れた鋼材に関するものである。
【背景技術】
【０００２】
従来より、優れた疲労寿命や静粛性が求められる機械部品、特に転がり軸受鋼（ベアリング）などの元となる鋼材は、ＣａＯ・Ａｌ2Ｏ3  やＡｌ2Ｏ3に代表されるような非金属介在物を極力低減した清浄度の高い鋼であることが重要である。
このような清浄度の高い鋼（高清浄度鋼）は、転炉にて溶鋼の脱炭処理を行った後、例えば、ＬＦ装置やＲＨ装置などの二次精錬装置にて溶鋼における化学成分の微調整や溶鋼に含まれる非金属介在物の低減を行い、連続鋳造装置にて鋳造することで製造するのが一般的である。
【０００３】
高清浄度鋼を製造するにあたっては、化学成分の微調整や非金属介在物の低減が重要であるが、鋼中の非金属介在物の形状や個数も重要となってきている。このように、鋼中の非金属介在物の形状や個数を規定した鋼材としては、、例えば、特許文献１又は特許文献２に示すものがある。
特許文献１の鋳造用鋼は、鋼中に含まれる最大弦長が１μｍ以上の介在物の平均円形度が０．２５以上、最大弦長が２０μｍ以上の個数が１００ｍｍ2あたり４０個未満でその平均円形度が０．２５以上、および最大弦長が１〜１０μｍの介在物の個数が100ｍｍ2あたり１００個以上である。
【０００４】
特許文献２の高強度鋼板は、鋼中介在物の個数割合で５０％以上が球状、紡錘状のいずれか一方または双方の介在物からなっているものである。
【特許文献１】特開２００６−３３６０９２号公報
【特許文献２】特開２００７−２９１４２１号公報
【発明の開示】
【発明が解決しようとする課題】
【０００５】
特許文献１では、鋼中に含まれる介在物の平均円形度や介在物の個数が規定されているが、この規定は耐水素割れ性を向上させるという観点から設定されたものであり、機械部品の疲労寿命を向上させるという観点からなされたものではない。加えて、特許文献１では、規定する介在物の大きさは、１０μｍ程度であり機械部品の疲労寿命に影響を与えない非常に小さなもので疲労寿命に影響を与える介在物については全く記載されておらず、この鋼材であったしても十分に疲労寿命を満たすことができるとは言えないのが実情である。
【０００６】
また、特許文献２では、鋼中に含まれる介在物の個数などが規定されているが、特許文献１と同様に、規定する介在物の大きさは１０μｍ程度であり機械部品の疲労寿命に影響を与えない非常に小さなものである。
そこで、本発明は、疲労寿命の影響を与える介在物について制限することで、十分に疲労寿命が確保された鋼材を提供することを目的とする。
【課題を解決するための手段】
【０００７】
前記目的を達成するために、本発明は、次の手段を講じた。
即ち、本発明は、質量％で、Ｃ：０．９５〜１．１０％、Ｓｉ：０．１５〜０．３５％、Ｍｎ：０．３０〜０．５０％、Ｃｒ：１．３０〜１．６０％、Ａｌ：０．０１〜０．０３％、Ｐ：０．０２５％以下、Ｓ：０．００６％以下、Ｏ：０．００１２％以下、Ｎ：０．００２８〜０．００６２％、残部Ｆｅ及び不可避的不純物を有し、且つ長径が３０μｍ以上であってＣａＯ・Ａｌ２Ｏ３又はＡｌ２Ｏ３が主体である介在物を含む鋼材において、前記介在物に関し、真円度が１．０〜１．４未満である介在物の個数が３５個／ｋｇ以下であり、且つ、真円度が１．４以上である介在物の個数が９０個／ｋｇ以下となっている点にある。
発明者は、鋼材の疲労寿命を十分に確保するための方法を様々な観点から検証を行った。
【０００８】
まず、発明者は、鋼材に含まれる介在物は鋼材の疲労寿命に影響していると考え、様々な実験により、鋼材の疲労寿命の長さと鋼材に含まれる介在物の大きさとの関係について検証を行った。その結果、鋼材に含まれる介在物の大きさ（介在物の長径）が３０μｍ未満である場合、その介在物が鋼材中に非常に多く含まれていたとしても、疲労寿命の長さにはあまり影響を及ぼさないことを見出した。これに対して、介在物の大きさが３０μｍ以上である場合には、その介在物の個数によって疲労寿命に影響を与えていることが分かった。
【０００９】
そこで、発明者は、鋼材に含まれる３０μｍの介在物について、さらに様々な観点から検証を行った。発明者は、介在物の形状が疲労寿命の長さに影響を及ぼすと考え、介在物の形状と、その個数について実験を行った。
その結果、長径が３０μｍ以上である介在物に対して、形状の指標となる真円度が１．０〜１．４未満となる個数が３５個／ｋｇ以下あると共に、真円度が１．４以上となる個数が９０個／ｋｇ以下である場合、非常に疲労寿命が長くなることを見出した。
【発明の効果】
【００１０】
本発明によれば、例えば、ベアリングなどの機械部品等に用いられる鋼材の疲労寿命を非常に長くすることができる。
【発明を実施するための最良の形態】
【００１１】
本発明の鋼材について説明する。この鋼材は、高清浄度鋼であってベアリングなどの機械部品等に用いられるものである。
具体的には、この鋼材の化学成分は、質量％で、Ｃ：０．９５〜１．１０％、Ｓｉ：０．１５〜０．３５％、Ｍｎ：０．３０〜０．５０％、Ｃｒ：１．３０〜１．６０％を含有しているものである。
鋼材は、その鋼中に含まれる複数の介在物のうち、その長径が３０μｍ以上である介在物において、真円度が１．０〜１．４未満となる個数が３５個／ｋｇ以下となっている。
【００１２】
また、鋼材は、その鋼中に含まれる介在物のうち、その長径が３０μｍ以上である介在物において、真円度が１．４以上となる個数が９０個／ｋｇ以下となっている。
ここで、介在物の真円度は式（１）を用いて求められた値である。
【００１３】
【数１】
0005713529.tif 000002
【００１４】
鋼材に含まれる介在物の個数は、定電流電解法により計測された個数である。
詳しくは、製造後の鋼材（少なくとも１００ｇ）を８００℃以上の温度で熱することにより溶体化処理をし、その溶体化した試料を、ｐｈ５〜７に調整した塩化第一鉄の水溶液中で定電流電解をすることで、鋼材に含まれる介在物を抽出する。そして、鋼材に含まれている介在物の個数を計測して、その個数と試料とした鋼材の重さから、ｋｇ単位当たりの介在物の個数を求める。
上述した本発明の鋼材に含まれる介在物の大きさ（介在物の長径の長さ）、介在物の真円度、真円度に対する介在物の個数は、様々な実験により求めたものである。以下、詳しく説明する。
【００１５】
表１は、複数のベアリング用の鋼材（軸受鋼）を製造（実験No１〜２６）し、鋼材に含まれる介在物の長径別の個数と、Ｌ10寿命との関係をまとめたものである。表２は、表１における鋼材の化学成分をまとめたものである。
表１において、Ｌ10寿命は、軸受鋼で棒鋼を製造し、スラスト試験を行って転動疲労寿命を求めたものである。なお、長径が１０μｍ未満で非常に径が小さい介在物は、従来文献（山陽特殊製鋼技報vol 12、No1、2005、p38〜p45、fig7を参照）に示すように、転動疲労寿命に影響を殆ど与えないことが分かっているため、この実験では介在物の長径は１０μｍ以上を対象とした。
【００１６】
実験１〜実験１０での鋼材は、真空高周波誘導炉（ＶＩＦ）にて、真空中で電解鉄と合金とを溶解させて製造したもので、３０μｍ以上の粗大な介在物を含有していない高純度鋼である。実験１１〜実験１４、実験１６〜実験１８及び実験２０〜実験２６での鋼材は、ＶＩＦにて、真空中で電解鉄と合金及び酸化源（ＦｅＯ）とを溶解させて製造したものである。
鋼中の成分について説明する。
鋼中の［Ｃ］は、０．９０〜１．１０質量％である。Ｃは軸受鋼として要求される硬度を確保するのに必須の成分である。一般に軸受鋼は、焼入れ・焼戻し後の硬さがHRCで60以上であることが必要とされ、この硬さを確保するためには、［Ｃ］は０．９０質量％以上が必要である。一方、Ｃ含有量が多くなり過ぎると巨大炭化物が生成し易くなり、転動疲労特性に却って悪影響を及ぼすようになるので、［Ｃ］は多くとも１．１０質量％以下に抑えている。
【００１７】
鋼中の［Ｓｉ］は、０．１５〜０．３５質量％である。Ｓｉは脱酸元素として有効に作用する他、焼入れ・焼戻し軟化抵抗を高めて硬さを高める作用を有しており、［Ｓｉ］は、０．１５質量％以上が必要である。また、含有量が高すぎると球状化焼なまし硬さの上昇を招くため、［Ｓｉ］は、０．３５質量％以下に抑えている。
鋼中の［Ｍｎ］は、０．３０〜０．５０質量％である。Ｍｎは焼入れ性を高めて表層および芯部硬さを高め、表面の陥没を防止すると共に転動疲労寿命を向上させるうえで欠くことのできない元素であり、それらの効果を発揮させるには、［Ｍｎ］は、０．３０質量％以上が必要である。このＭｎの含有量が高すぎると冷間加工性や被削性に悪影響を及ぼすようになるので、［Ｍｎ］は、０．５０質量％以下に抑えている。
【００１８】
鋼中の［Ｃｒ］は、１．３０〜１．６０質量％である。Ｃｒは焼入れ性の向上と安定な炭化物の形成を通じて、強度の向上ならびに耐磨耗性を向上させて、このことによる転動疲労寿命の向上に有効に作用する成分であり、［Ｃｒ］は、１．３０質量％以上が必要である。一方、［Ｃｒ］において、１．６０質量％を超えると炭化物が粗大化し、切削性および転動疲労寿命が低下する。
実験１５及び実験１９での鋼材は、以下に示す鋼材の製造工程で製造したものである。
図３に示すように、転炉１からこの鋼材向け（高清浄度鋼向け）の溶鋼を取鍋２に出鋼し、この取鍋２を二次精錬装置３に搬送して当該二次精錬装置３で精錬し、二次精錬装置３で処理した溶鋼を連続鋳造装置で鋳造することにより、鋼材を製造した。なお、鋼材を製造するための溶鋼は電気炉から出鋼したものであってもよい。
【００１９】
二次精錬装置３は、取鍋精錬装置（ＬＦ装置）５と、還流式真空脱ガス装置６（以下、ＲＨ装置ということがある）とを有するもので、溶鋼は取鍋精錬装置５で精錬され、その後、ＲＨ装置６で精錬されるようになっている。
取鍋精錬装置５は、電極加熱式の精錬装置であって、溶鋼が装入された取鍋２と、取鍋２の溶鋼内にガスを吹き込む吹き込み装置７と、溶鋼を加熱する電極式加熱装置８と、フラックス等を投入するための供給装置９とを有している。
吹き込み装置７は、取鍋２の底部に設けられてその底部からガスを吹き込むポーラス吹込口１５と、取鍋２の上部からガスを吹き込むランス１６とを備えている。ランス１６の先端には溶鋼内にガスを吹き込むノズルが設けられている。なお、吹き込み装置７は、ポーラス吹込口１５のみを有するものであっても、ランス１６のみを有するものであってもよい。
【００２０】
ＲＨ装置６は、溶鋼の脱ガスを行うものであって、溶鋼が装入された取鍋２と、真空状態となって溶鋼内の脱ガスを行う脱ガス槽１０とを有している。取鍋２は、取鍋精錬装置５で用いられた取鍋２と同一のものであって、脱ガス槽１０の直下に配置されるようになっている。
脱ガス槽１０の下部には取鍋２内の溶鋼に浸漬させる２本の浸漬管１１が設けられており、この浸漬管１１の一方にはＡｒガス等の不活性ガスを吹き込む吹き込み口（図示省略）が設けられている。脱ガス槽１０の上部には、脱ガス槽１０のガスを排気する排気口１３が設けられている。
【００２１】
鋼材を製造するにあたって、取鍋精錬装置５では、電極式加熱装置８で溶鋼を所定温度まで上げて、吹き込み装置７からガスを吹き込んで溶鋼を攪拌することによって、化学成分の微調整を行うと共に、溶鋼内に含まれる非金属介在物の低減を行う。
また、ＲＨ装置６では、浸漬管１１を取鍋２内の溶鋼に浸漬し、吹き込み口から不活性ガスを吹き込むと共に、排気口１３から脱ガス槽１０のガスを排気して脱ガス槽１０内を略真空状態して溶鋼を脱ガス槽１０と取鍋２との間で循環させることで、溶鋼内に存在する水素等のガス成分を除去する。なお、ＲＨ装置６では成分の微調整のため合金を入れることがある。
【００２２】
ＲＨ装置６で行う精錬処理（以降、ＲＨ装置６で精錬処理を行うことをＲＨ精錬ということがある）でのスラグの塩基度を６．５以上１３．５以下している。詳しくは、ＲＨ精錬の初期でのスラグの塩基度を６．５〜１３．５の範囲としている。言い換えれば、ＬＦ装置５で溶鋼の精錬処理（以降、ＬＦ装置５で精錬処理を行うことをＬＦ精錬ということがある）が終了したときのスラグの塩基度が６．５〜１３．５の範囲に入るようにしている。
ＲＨ精錬では、スラグ中の組成が式（２）を満たした状態で精錬処理を行っている。詳しくは、ＬＦ精錬の前に、ＬＦ精錬の際に溶鋼に浮かぶスラグのＦｅＯとＭｎＯの量が式（２）以下になるように、溶鋼上に浮かぶスラグを除滓すると共に、溶鋼にフラックスを投入してスラグの組成を調整する［式（２）の単位は質量％である］。
【００２３】
【数２】
0005713529.tif 000003
【００２４】
ＲＨ精錬では、当該処理での前半は、吹き込み口から吹き込むＡｒガスを強く（Ａｒガス流量を増加）して溶鋼を高還流し、処理の後半は、吹き込み口から吹き込むＡｒガスを弱く（Ａｒガス流量を減少）して溶鋼を弱還流している。なお、Ａｒガスの流量（還流ガス流量）は、式（３）を用いて算出している。式（３）は、二次精錬法（取鍋精錬法）及びステンレス製鋼法、特殊鋼製鋼法  式（１３．３）に開示されているものである。
【００２５】
【数３】
0005713529.tif 000004
【００２６】
具体的には、
（ｉ）ＲＨ装置の全処理時間に対して、１／３〜１／２となる範囲の前半処理では、式（２）で求められる溶鋼還流量が１８０ｔｏｎ／ｍｉｎ以上、２１０ｔｏｎ／ｍｉｎ以下となるように、還流ガス流量、即ち、Ａｒガスの吹き込み量を調整している。
（ｉｉ）後半処理では、溶鋼還流量が１１０ｔｏｎ／ｍｉｎ以上、１４０ｔｏｎ／ｍｉｎ以下となるように、Ａｒガスの吹き込み量を調整している。
例えば、ＲＨ精錬では、その全体の精錬時間（全体処理時間）を３０分とした場合、ＲＨ精錬の前半の１０分（３０分の１／３）〜２０分（３０分の１／２）間は、溶鋼還流量が１８０ｔｏｎ／ｍｉｎ〜２１０ｔｏｎ／ｍｉｎとなる範囲で還流する。
【００２７】
ＲＨ精錬の後半の２０分（３０分の２／３）〜３０分間は、１１０ｔｏｎ／ｍｉｎ〜１４０ｔｏｎ／ｍｉｎとなる範囲で還流する。
そして、ＬＦ精錬及びＲＨ精錬が終了すると、溶鋼は取鍋を介して連続鋳造装置へ移送され、連続鋳造装置にて鋼材が鋳造（製造）される。
図１は、表１における実験結果をまとめたもので、介在物の個数（長径別個数）とＬ10寿命（転動疲労寿命）との関係を示したものである。表１では、Ｌ10寿命が十分に長い１００×１０6回以上を良好（評価：「○」）とし、Ｌ10寿命が短い１００×１０6回未満を不良（評価：「×」）とした。
【００２８】
【表１】
0005713529.tif 000005
【００２９】
【表２】
0005713529.tif 000006
【００３０】
実験１〜５及び図１に示すように、２０μｍ以上の大きな介在物が含まれない軸受鋼にあっては、介在物の個数が増加しても、その個数に関係なく、Ｌ10寿命は非常に長いものとなった（１００×１０6回以上）。
実験６〜１０及び図１に示すように、３０μｍ以上の大きな介在物が含まれない軸受鋼にあっては、その径の個数が増加したとしても、上記と同様に、Ｌ10寿命は非常に長いものとなった（１００×１０6回以上）。
即ち、実験１〜１０よれば、介在物の長径が３０μｍ未満であれば、介在物の個数に関係なく、Ｌ10寿命は非常に長いことが分かる。
【００３１】
一方で、実験１１〜２６及び図１に示すように、長径が３０μｍ以上の介在物が含まれる軸受鋼にあっては、Ｌ10寿命が１００×１０6回未満となるものが存在した。Ｌ10寿命と長径が３０μｍ以上の介在物の個数との関係を詳しく見ると、３０μｍ以上の介在物が増加するにつれて、Ｌ10寿命が次第に低下する傾向があると共に、３０μｍ以上の介在物が少ないと、Ｌ10寿命が高い傾向がある。しかしながら、必ずしも介在物の増加に伴ってＬ10寿命が低下するとも断言できない。
以上、実験１〜２６及び図１に示すように、少なくとも長径が３０μｍ以上となったときはＬ10寿命に影響を与えることが分かった。ここで、Ｌ10寿命の寿命に影響を与えるものとして、上述した長径の大きさとその個数だけでなく、その他の要因も関連していると推測される。１つの要因として介在物の形状が考えられたため、形状を示す指標として真円度に着目し、３０μｍ以上の介在物を含む鋼材に対して介在物の真円度を計測することで、更なる検証を行った。
【００３２】
表３、表４は、鋼材に含まれる介在物のうち、長径が３０μｍ以上の介在物において、真円度とＬ10寿命との関係をまとめたものである。表５は、表３及び表４に示した鋼材における化学成分を示したものである。
表３は各真円度における介在物の平均的な組成とＬ10寿命との関係をまとめたもので、表４は各真円度における介在物の個数とＬ10寿命との関係をまとめたものである。表３、表４では、Ｌ10寿命が十分に長い１００×１０6回以上を良好（評価：「○」）とし、Ｌ10寿命が短い１００×１０6回未満を不良（評価：「×」）とした。
【００３３】
【表３】
0005713529.tif 000007
【００３４】
【表４】
0005713529.tif 000008
【００３５】
【表５】
0005713529.tif 000009
【００３６】
この実験において、介在物の抽出は上述した定電流電解法により行い、真円度に対する介在物の個数を計測した。介在物の長径の測定は、抽出した介在物を撮像して画像処理解析を行うことにより行った。真円度の算出は式（１）を用いた。
詳しくは、製造した鋼材１ｋｇを予め８００℃以上の温度で溶体化処理し、溶体化した試料を、定電流電解して鋼材に含まれる介在物を抽出した。粒度と真円度は光学顕微鏡で撮像した画像をルーゼックスＡＰ（卓上型自動式多機能画像処理機、(株)ニレコ製）を用いて測定した。介在物の画像は、図２に示す写真となった。
【００３７】
表３、表４に示すように、Ｌ10寿命が非常に長い（１００×１０6回以上）と、Ｌ10寿命が短い（１００×１０6回未満）とに分類して、各真円度での介在物の個数（真円度別介在物個数）とＬ10寿命との関係について検証する。
表４に示すように、真円度毎の介在物の平均組成（真円度別介在物平均組成）を全体的に見ると、真円度が１．４以上と真円度１．４未満とでは真円度介在物平均組成の構成が異なっている傾向にある。詳しくは、真円度が１．４未満の介在物の平均組成を見ると、ＣａＯ含有量が１０％以上となっていて、ＣａＯ・Ａｌ2Ｏ3の介在物が主体であると考えられる。また、真円度が１．４以上の介在物の平均組成を見ると、ＣａＯは平均で５％以下であり、Ａｌ2Ｏ3が非常に多く、Ａｌ2Ｏ3が主体であると考えられる。
【００３８】
また、図２に示すように、介在物の状態を見ても、真円度が１．４未満の介在物では、介在物の形状は球形に近く（球形の一部が凹んだもの）、真円度が１．４以上となると球形よりも崩れた多面体に近い形状となっている。
ここで、介在物の種類（組成の違い）によってＬ10寿命に影響を及ぼすことは十分に考えられると共に、介在物の形状によってもＬ10寿命に影響を及ぼすことは十分に考えられることから、真円度を１．４を境界として、介在物の個数とＬ10寿命との関係を整理した。
【００３９】
なお、表４に示すように、真円度の分布を見たとき、全体として、真円度が１．４付近にて介在物の個数の変化が見られる。例えば、真円度が１．３〜１．４未満（前者）と、真円度が１．４〜１．５未満（後者）とを比較したとき、真円度が１．４付近では、その数が前者又は後者に比べて大きく増加したり減少している。この点からも、真円度を１．４境界として、疲労寿命との関係を整理することは、非常に有効である。
実験３０〜実験３３の比較例と、実験３６〜実験３７の実施例とを比較すると、比較例は実施例比べて真円度１．４以上の介在物が同等、若しくは１０個/kg以下と非常に少ないものとなっている。ここで、実験３０〜実験３３の比較例において、真円度１．０以上１．４未満の介在物の合計を見てみると、その合計が３５個/kgよりも多く、Ｌ10寿命は７０×１０6回以下となっている。
【００４０】
これに対し、実験３６〜実験３７の実施例において、真円度１．０以上１．４未満の介在物の合計を見てみると、その合計が３５個/kg以下であって、Ｌ10寿命は１００×１０6回以上となっている。
実験３０〜実験３３の比較例及び実験３６〜実験３７の実施例によれば、鋼中に含まれる長径が３０μｍ以上である介在物において、その真円度が１．０〜１．４未満となる個数が３５個／ｋｇ以下であれば、疲労寿命を非常に長くすることができる。
実験３４及び実験３５の比較例と、実験３８〜実験４４の実施例を比較すると、両者とも真円度１．０以上１．４未満の介在物が３５個/ｋｇ以下であるものの、実験３４及び実験３５の比較例では、真円度１．４以上の介在物が９０個／ｋｇよりも多く、Ｌ10寿命は８０×１０6回未満となっている。
【００４１】
これに対し、実験３８〜実験４４の実施例では、真円度１．４以上の介在物が９０個／ｋｇ以下であって、Ｌ１０寿命は１００×１０６回以上となっている。特に、実施例４４の実施例では、真円度１．０以上１．４未満の介在物が１個／ｋｇ、真円度１．４以上の介在物も５個／kgと非常に少なく、Ｌ１０寿命も１４１×１０６回と最も転動疲労寿命が長い鋼材であった。
一方で、実験２７及び２８の比較例では、真円度１．０以上１．４未満の介在物が３５個/ｋｇよりも非常に多いと共に、真円度１．４以上の介在物が９０個／ｋｇよりも非常に多く、Ｌ１０寿命も２１×１０６回以下と転動疲労寿命が短い鋼材であった。
【００４２】
以上、本発明の鋼材によれば、質量％で、Ｃ：０．９５〜１．１０％、Ｓｉ：０．１５〜０．３５％、Ｍｎ：０．３０〜０．５０％、Ｃｒ：１．３０〜１．６０％を含有している鋼において、その鋼中に含まれる長径が３０μｍ以上となる介在物に関し、その真円度が１．０〜１．４未満となる個数が３５個／ｋｇ以下であり、且つ、真円度が１．４以上となる個数が９０個／ｋｇ以下であることによって、その鋼材は非常に転動疲労寿命の優れた鋼材とすることができる。
【図面の簡単な説明】
【００４３】
【図１】介在物の個数とＬ10寿命（転動疲労寿命）との関係を示した図である。
【図２】介在物の画像である。
【図３】鋼材の製造工程を示した図である。
【符号の説明】
【００４４】
１  転炉
２  取鍋
３  二次精錬装置
５  取鍋精錬装置
６  ＲＨ装置
【図１】
0005713529.tif 000010
【図３】
0005713529.tif 000011
【図２】
0005713529.tif 000012